Способ извлечения золота из золоторудных концентратов
METHOD OF EXTRACTING GOLD FROM GOLD ORE CONCENTRATES

Изобретение относится к области металлургии благородных металлов, в частности, выделения золота из промпродуктов механической обработки руды с получением магнитного продукта, содержащего 50-500 г/т извлекаемого металла.
Существуют два принципиальных подхода к проблеме концентрирования золота, а именно:
- избирательное выделение золота в цианистые или кислые карбамидные среды, обеспечивающие получение золотосодержащего раствора с содержанием металла 50-500 г/м [Стрижко Л.С. Металлургия золота и серебра - М: •МИСИ• - 2001. - 37 - 67 с.];
- избирательная экстракция металлического золота из различных твердых материалов в расплавленный свинец, с получением золотосвинцового сплава (50-500 г/т, Au).
Общим недостатком процессов является невысокое содержание целевого металла в продуктах из-за невозможности реализации аккумулирующих свойств экстракционных сред.
Известен способ обогащения по золоту магнитного золотосодержащего скрапа выщелачиванием железа в водном растворе азотной кислоты при температуре 90-95°С в течении 4-5 часов. После разделения фильтрацией и промывки водой, получают обогащенный в 8-10 раз золотосодержащий кек, направляемый на плавку. Извлечение в сплав золота не превышает 92-96%.
К недостаткам способам относят:
- большой расход реагента - азотной кислоты, а также флюсов; -наличие золота в шлаковой фазе;
- экологическую опасность на переделе химического обогащения.
Известен способ концентрирования золота (серебра), содержавшегося в составе свинцовых концентратов, на переделе восстановительной плавки свинцового агломерата (продукта окислительного обжига), когда золото накапливается в свинцовом сплаве. При этом содержание его в последнем увеличивается в 1.4-3 раза [Гудима Н.В., Шейн Я.П. Краткий справочник по металлургии цветных металлов, «Металлургия», 1975. 249-250 с].
К недостаткам способа относятся:
- высокая энергозатратность;
- неудовлетворительное извлечение золота (~90%)
- низкая степень концентрирования металла
Прототипом заявляемого способа является извлечения золота из рудных концентратов [Патент РФ №2259410; заявка 2004103640/02 от 09.02.2004; опубликовано 27.08.2005, бюл. №24. Способ извлечения золота из золоторудных концентратов B.C. Чекушин, С.П. Бакшеев, Н.В. Олейникова] в свинцовый сплав в присутствии расплавленной щелочи, при перемешивании системы лопастной мешалкой совместно с золотосодержащим концентратом при температуре 400-550°С и массовом соотношении концентрат: щелочь 1:(1÷3). При этом обеспечивается глубокое извлечение золота в свинцовый сплав. Продолжительность перемешивания системы 20 мин и отстаивание 15 мин. После завершения операции, продукты технологии (веркблей и щелочной плав) поступают на соответствующие технологические переделы.
К недостаткам способа следует отнести невысокую степень концентрирования свинцового сплава по золоту, а также необходимость передела переработки щелочного плава, содержащего обеззолоченное твердое.
Задачей изобретения является разработка способа концентрирования золота из магнитного скрапа экстракцией золота в свинцовый коллектор с выделением обеззолоченного скрапа из щелочной пульпы, отмагничиванием с многократным использованием щелочной среды при минимальных затратах на осуществление процесса.
Достигается это способом извлечения золота из золоторудных концентратов в свинцовый сплав в присутствии расплавленной щелочи, при перемешивании системы лопастной мешалкой совместно с золотосодержащим концентратом, при этом, в качестве золоторудного материала используют магнитный скрап, который добавляют в свинцовый расплав - расплав щелочи при температуре 550-6000С и массовом соотношении Pb:NaOH:скрап как 1:1:(3÷4), при скорости перемешивания 300-350 об/мин в течение 30-40 мин., с последующим погружением в расплав магнитов для удаления железного скрапа из щелочного плава.
Преимуществом заявляемого способа является многократное использование расплавленного металлического свинца при удалении из щелочного плава обеззолоченных железосодержащих составляющих отмагничиванием их вводимыми в расплав магнитными стержнями с удалением отработанного скрапа. В расплав щелочи загружают новую партию скрапа, а также 2-3% NaOH, теряемую с магнитным продуктом и перерабатывают аналогичным образом. При данной организации процесса свинцовый сплав может быть обогащен по золоту с достижением содержания в свинце 11-13 кг/т.
При реализации способа отсутствуют химические потери компонентов, участвующих в процессе (щелочь после промывки обеззолоченного скрапа может быть возвращена в процесс).
Пример:
Установка для извлечения золота из магнитного скрапа представляет собой шахтную электропечь, в которую устанавливается стальная реторта с крышкой, на которой закреплен электродвигатель с ярусной лопастной мешалкой, снабженной регулятором скорости, люк для загрузки материала, чехол для термопары, а также люки для погружения магнитных стержней.
В реактор загружают 100 г металлического свинца, 100 г каустической соды (NaOH) и подают 400 г золотосодержащего железного скрапа (193 г/т, Au). Рабочая температура 550-600°С (таблица 1).
Перемешивание системы (350 об/мин) в течение 30 мин. В отверстия в крышке реактора постепенно вводят магниты. Набор кека 10 мин. Магнитные стержни поднимают из расплава, удаляют из реактора, охлаждают, снимают магнитный скрап.
После удаления магнитных стержней, в реактор загружают новую навеску золотосодержащего магнитного скрапа. После восемнадцати циклов работы физические свойства компонентов системы (вязкость плава) остаются неизменными. Содержание золота в свинцовом сплаве составляет 12160 г/т.
После завершения операции экстракции, обогащенный свинцовый сплав поступает на обеззолачивание методом ликвации с участием металлического цинка. Цинковые съемы направляют в переработку с получением золота, а металлический свинец, после удаления избыточного цинка, возвращают на экстракцию.
Температурный интервал 550-600 С обеспечивает высокое извлечение золота в свинец.